【誤訳訂正書】
【提出日】平成18年8月25日(2006.8.25)
【誤訳訂正１】
【訂正対象書類名】明細書
【訂正対象項目名】全文
【訂正方法】変更
【訂正の内容】
【書類名】  明細書
【発明の名称】
表面コーティングによるＣｕワイヤのエレクトロマイグレーションおよびストレスマイグレーションの低減
【特許請求の範囲】
【請求項１】
エレクトロマイグレーション耐性を有する導体を形成する方法であって、
基板上に誘電体層を形成するステップと、
前記誘電体層中に少なくとも１つのトレンチを形成するステップと、
前記トレンチ内に金属ライナを形成するステップと、
前記金属ライナ上に導体を形成して前記トレンチを充填するステップと、
前記誘電体層の上面と同一平面上の前記導体の平坦化上面を形成するステップと、
前記導体の前記上面の上に導電フィルムを形成するステップとを含んでおり、
前記導電フィルムが１〜２０ｎｍの範囲の厚さを有し、
前記導電フィルムが金属間冶金結合を形成する方法。
【請求項２】
導電フィルムを形成する前記ステップが、無電解めっきにより前記導電フィルムを形成するステップを含み、前記導体の前記上面が酸化および腐食から保護されている、請求項１に記載の方法。
【請求項３】
前記導体の前記上面の上に導電フィルムを形成するステップが、前記導体の上面のみに導電フィルムを形成するステップである、請求項１に記載の方法。
【請求項４】
前記導電フィルムが１〜１０ｎｍの範囲の厚さを有する、請求項１に記載の方法。
【請求項５】
無電解めっきにより前記導電フィルムを形成する前記ステップが、前記基板をＰｄイオン溶液に浸漬し、それによってＰｄのナノ粒子層を前記導体の前記上面上に形成させる第１ステップと、
前記基板を金属イオンと次リン酸イオンの無電解複合溶液に浸漬し、それによって前記導体の前記上面上に金属フォスフィド導電フィルムを形成させる第２ステップと、
前記基板を少なくとも３００℃の温度で少なくとも２時間の間アニールし、それによって前記導体と前記金属フォスフィド導電フィルムの間に優れた接着を得るステップとを含む、請求項２に記載の方法。
【請求項６】
無電解めっきにより前記導電フィルムを形成する前記ステップが、前記基板をＰｄイオン溶液に浸漬し、それによってＰｄのナノ粒子層を前記導体の前記上面上に形成させる第１ステップと、
前記基板を金属イオンと次リン酸イオンの無電解複合溶液に浸漬し、それによって前記導体の前記上面上に金属導電フィルムを形成させる第２ステップと、
前記基板を少なくとも３００℃の温度で少なくとも２時間の間アニールし、それによって前記導体と前記金属導電フィルムの間に優れた接着を得るステップとを含む、請求項２に記載の方法。
【請求項７】
前記導電フィルムがＣｏＷＰ、ＣｏＳｎＰ、ＣｏＰおよびＰｄからなる群から選択される、請求項１に記載の方法。
【請求項８】
無電解めっきにより前記導電フィルムを形成する前記ステップが、前記基板をＰｄイオン溶液に浸漬し、それによって前記導体の前記上面の上にＰｄのナノ粒子層を形成させる第１のステップと、
前記基板を金属イオンおよびジメチルアミノホウ素の無電解複合溶液に浸漬し、それによって前記導体の前記上面の上に金属ホウ素導電フィルム層を形成させる第２のステップと、
前記基板を少なくとも３００℃の温度で少なくとも２時間の間アニールし、それによって前記導体と前記金属ホウ素導電フィルムの間に優れた接着を得るステップとを含む、請求項２に記載の方法。
【請求項９】
前記導体が銅および銅合金からなる群から選択される、請求項１に記載の方法。
【請求項１０】
前記金属ライナの材質と前記導電フィルムの材質とが異なる、請求項１に記載の方法。
【請求項１１】
基板上の誘電体層と、
前記基板上の前記誘電体内に形成された少なくとも１つのトレンチと、
前記トレンチ内に形成された金属ライナと、
前記トレンチを充填する前記ライナ上の導体と、
前記誘電体層の前記上面との前記導体の平坦化上面と、
前記導体の前記上面の上の導電フィルムとを含み、
前記導電フィルムが１〜２０ｎｍの範囲の厚さを有し、
前記導電フィルムが金属間の化学結合および冶金結合を形成する
構造。
【請求項１２】
前記導電フィルムがＣｏＷＰ、ＣｏＳｎＰ、ＣｏＰ、Ｐｄ、ＣｏＢ、ＣｏＳｎＢ、ＣｏＷＢおよびＮｉＢからなる群から選択され、それによって前記導体の前記上面が酸化および腐食から保護される、請求項１１に記載の構造。
【請求項１３】
前記導電フィルムを前記導体の上面のみに有する、請求項１１に記載の構造。
【請求項１４】
前記導体および前記誘電体層上の前記導電フィルムの上の絶縁キャップ誘電体層をさらに含む、請求項１２に記載の構造。
【請求項１５】
前記絶縁キャップ誘電体層がチッ化シリコン、酸化シリコン、ＳｉＣＯＨの絶縁化合物、ダイヤモンド状炭素、フッ素化ダイヤモンド状炭素、およびポリアリレンエーテルからなる群から選択される、請求項１４に記載の構造。
【請求項１６】
前記導体が銅および銅合金からなる群から選択される、請求項１１に記載の構造。
【請求項１７】
前記基板がシリコン、シリコン−ゲルマニウム、ＳＯＩ、およびヒ化ガリウムからなる群から選択される、請求項１１に記載の構造。
【請求項１８】
基板上にパターン付き導体を形成するステップと、
前記導体の前記表面の上に導電フィルムを形成するステップとを含み、
前記導電フィルムが１〜２０ｎｍの範囲の厚さを有し、
前記導電フィルムが金属間冶金結合を形成する、
エレクトロマイグレーション耐性をもつ導体を形成する方法。
【請求項１９】
導電フィルムを形成する前記ステップが、無電解めっきにより前記導電フィルムを形成するステップを含み、それによって前記導体の前記表面が酸化および腐食から保護されている、請求項１８に記載の方法。
【請求項２０】
前記導体の前記表面の上に導電フィルムを形成するステップが、前記導体の上面のみに導電フィルムを形成するステップである、請求項１８に記載の方法。
【請求項２１】
前記導電フィルムが１〜１０ｎｍの範囲の厚さをもつ、請求項１８に記載の方法。
【請求項２２】
無電解めっきにより前記導電フィルムを形成する前記ステップが、前記基板をＰｄイオンの溶液に浸漬し、それによって前記導体の前記表面の上にＰｄのナノ粒子層を形成させる第１のステップと、
前記基板を金属イオンと次リン酸イオンの無電解複合溶液に浸漬させ、前記導体の前記表面上にそれによって金属フォスフィド導電フィルムを形成させる第２のステップと、
前記基板を少なくとも３００℃の温度で少なくとも２時間の間アニールし、それによって前記導体と前記金属フォスフィド導電フィルムの間に優れた接着を得るステップとを含む、
請求項１９に記載の方法。
【請求項２３】
無電解めっきにより前記導電フィルムを形成する前記ステップが、前記基板をＰｄイオン溶液に浸漬し、それによってＰｄのナノ粒子層を前記導体の前記上面上に形成させる第１ステップと、
前記基板を金属イオンと次リン酸イオンの無電解複合溶液に浸漬し、それによって前記導体の前記上面上に金属導電フィルムを形成させる第２ステップと、
前記基板を少なくとも３００℃の温度で少なくとも２時間の間アニールし、それによって前記導体と前記金属導電フィルムの間に優れた接着を得るステップとを含む、請求項１９に記載の方法。
【請求項２４】
前記導電フィルムがＣｏＷＰ、ＣｏＳｎＰ、ＣｏＰおよびＰｄからなる群から選択される、請求項１８に記載の方法。
【請求項２５】
無電解めっきにより前記導電フィルムを形成する前記ステップが、
前記基板をＰｄイオン溶液に浸漬し、それによって前記導体の前記表面上にＰｄのナノ粒子層を形成させる第１ステップと、
金属イオンとジメチルアミノホウ素の無電解複合溶液に前記基板を浸漬し、それによって前記導体の前記表面上に金属ホウ素導電フィルム層を形成させる第２ステップと、
前記基板を少なくとも３００℃の温度で少なくとも２時間の間アニールし、それによって前記導体と前記金属ホウ素導電フィルムの間に優れた接着を得るステップとを含む、
請求項１９に記載の方法。
【請求項２６】
前記導体が銅および銅合金からなる群から選択される、請求項１８に記載の方法。
【請求項２７】
前記金属ライナの材質と前記導電フィルムの材質とが異なる、請求項１１に記載の構造。
【請求項２８】
基板上のパターン付き導体と、
前記導体の前記表面の上に導電フィルムとを含み、
前記導電フィルムが１〜２０ｎｍの範囲の厚さを有し、
前記導電フィルムが金属間冶金結合を形成する
構造。
【請求項２９】
前記導電フィルムがＣｏＷＰ、ＣｏＳｎＰ、ＣｏＰ、Ｐｄ、ＣｏＢ、ＣｏＳｎＢ、ＣｏＷＢおよびＮｉＢからなる群から選択され、それによって前記導体の前記上面が酸化および腐食から保護されている、請求項２８に記載の構造。
【請求項３０】
前記導電フィルムを前記導体の上面のみに有する、請求項２８に記載の構造。
【請求項３１】
前記導体の前記導電フィルムの上の絶縁キャップ誘電体層をさらに含む、請求項２９に記載の構造。
【請求項３２】
前記絶縁キャップ誘電体層がチッ化シリコン、酸化シリコン、ＳｉＣＯＨの絶縁化合物、ダイヤモンド状炭素、フッ素化ダイヤモンド状炭素、およびポリアリレンエーテルからなる群から選択される、請求項３１に記載の構造。
【請求項３３】
前記導体が銅および銅合金からなる群から選択される、請求項２９に記載の構造。
【請求項３４】
前記基板がシリコン、シリコン−ゲルマニウム、ＳＯＩ、およびヒ化ガリウムからなる群から選択される、請求項２９に記載の構造。
【請求項３５】
前記導電フィルムがＣｏＢ、ＣｏＳｎＢ、ＣｏＷＢおよびＮｉＢからなる群から選択される、請求項８に記載の方法。
【請求項３６】
前記導電フィルムがＣｏＢ、ＣｏＳｎＢ、ＣｏＷＢおよびＮｉＢからなる群から選択される、請求項２５に記載の方法。
【発明の詳細な説明】
【０００１】
【発明の属する技術分野】
本発明は半導体チップにおける金属相互接続に関し、より詳細には導体の表面原子が電子流によって下流に移動する、エレクトロマイグレーションとして知られる現象、あるいは応力を緩和する傾向がある応力勾配によって移動するストレスマイグレーションとして知られる現象を、またはその両方を妨げる表面コーティングまたは処理に関する。
【０００２】
【従来の技術】
マイクロ電子回路の密度および速度の増大により、導体の抵抗を減らすためメタライゼーション・システムがＡｌ（Ｃｕ）からＣｕへシフトするようになった。同時に、より高レベルの電流密度が必要となったため、Ａｌ（Ｃｕ）ラインはエレクトロマイグレーションによる欠陥にさらされ、回路設計者がパフォーマンスを上げることができる限度がそれによって制限されるようになった。Ｃｕの融点はより高いので、導体の電流運搬能力が改善され、エレクトロマイグレーションの寿命が延びると期待される。しかし、本発明者等のテスト結果から、エレクトロマイグレーション寿命がＣｕ／誘電体界面における原子移動などの原子挙動に主として依存し、Ｃｕ格子、粒子境界あるいはＣｕ／ライナ界面の原子移動の固有特性には依存しないことが判明した。したがって、Ｃｕ導体内で許容される電流の仕様はＡｌ（Ｃｕ）に対するより大幅に優れてはいないことがわかった。
【０００３】
Ｃｕ導体パターンを製作する基本プロセスは、誘電体層内にトレンチを形成し、トレンチ内にライナを形成し、トレンチをＣｕで充填し、化学的機械研磨（ＣＭＰ）にかけて、次いで誘電体層と同一平面上のクリーンなトップＣｕ表面が得られるダマシン法によるものである。Ｃｕ／金属ライナ界面はＣｕ導体の他の３つの表面上に形成される。エレクトロマイグレーション寿命は、線の厚さ、幅および断面積の関数である。測定データによれば、竹状および竹に近い粒子構造をもつＣｕ導体ではトップ表面だけが大量移動に寄与し、境界と表面の組み合せはより幅の広い線の場合に大量移動に寄与する。同じ関係が、Ｃｕの付着方法、すなわち付着が物理的気相付着（ＰＶＤ）か、化学的気相付着（ＣＶＤ）か、それとも電気めっきによるものであるかには無関係であることも判明し、問題が偏在的なものであることを示している。エレクトロマイグレーション寿命の欠陥に加えて、Ｃｕ導体パターンは熱サイクル応力下で原子移動によるボイドの形成を受け、常に原子移動度が最も高いＣｕ／誘電体界面でボイドが開始することが判明した。銅移動速度、ドリフト速度は移動度（Ｄ／ｋＴ）と駆動力（Ｆ）の積である。ただしＤはＣｕの拡散率、Ｔはケルビン単位で表した絶対温度、ｋはボルツマン定数である。駆動力Ｆはエレクトロマイグレーション力およびストレスマイグレーション力に対してそれぞれＺ＊ｅＤおよび（Ｄｓ／Ｄｘ）Ｗである。ただしＺ＊は有効電荷数、ｅは電荷、Ｅは電場、（Ｄｓ／Ｄｘ）は応力勾配、Ｗは原子容である。最も高いパフォーマンスと信頼性が実現できるＣｕ導体技術を達成するには、Ｃｕ移動および原子移動によるボイドの形成が減少するように上層のＣｕ／誘導体界面を変更または改変する必要があることは今や必然的である。
【０００４】
Ｃｕ導体表面の改変はＣＭＰ後に行うことができる。次に、プロセスはＣｕに対し選択的でなければならず、トレンチを含む誘電体または絶縁体とほぼ同一平面のままとなるようにＣｕ導体の表面上に薄い層をもたらさなければならない。このプロセスは、Ｃｕ導体と後で形成される誘電体上層の間の接着力を向上させ、Ｃｕ導体内のＣｕ原子の酸化抵抗を向上させ、かつ最大限の信頼性を与えるため、Ｃｕ導体の原子移動を低減させなければならない。
【０００５】
【発明が解決しようとする課題】
【課題を解決するための手段】
本発明によると、以降のチップ加工中あるいはチップ利用中またはその両方の間、エレクトロマイグレーション、酸化、腐食、応力によるボイドの形成および層剥離を受け難いように、したがって信頼性と歩留りが向上するように、ＣＭＰ平坦化やドライ・エッチング・プロセスなどの後に、Ｃｕ表面に１〜２ｎｍの範囲の金属層を設けることによって、Ｃｕ導体の露出したＣｕ表面を変更する。本発明はエレクトロマイグレーション寿命を延ばし、ストレスマイグレーション耐性を増大させるために、Ｃｕ導体上に薄い金属層を形成する一方法として無電解金属付着法を教示する。
【０００６】
選択的付着プロセスは以下のステップを含んでいる。
【０００７】
ａ．等式１に示すように、Ｐｄイオン触媒を使用して銅表面を選択的に活性化する。
Ｃｕ  ＋  Ｐｄ++  −−→  Ｃｕ++  ＋  Ｐｄ                    （１）
この手順で、銅線の表面上に多数のＰｄナノ粒子が残り、それが次のステップで触媒として働く。
【０００８】
ｂ．等式２に示す無電解還元を使用した金属または合金の選択的付着。
還元剤  ＋  Ｍｅn+  ＋  Ｃｕ  −−→  Ｃｕ／Ｍｅ  ＋  還元剤の酸化形                                                                  （２）
ただし、Ｍｅn+は金属イオン、たとえば、Ｃｏ2+である。
【０００９】
たとえば、還元剤として次リン酸塩を、キャッピング金属としてコバルト・イオンを使用すると、等式３に示すような化学反応を得る。
２Ｈ2ＰＯ2  ＋  Ｃｏ2+  ＋  Ｈ2Ｏ．．．（（．．Ｃｕ．．））  −−→  Ｃｏ  ＋  ２ＨＰＯ32-  ＋  Ｈ2  ＋  ４Ｈ+                          （３）
【００１０】
本発明の途中で、上述の次リン酸（キャッピング層）系を使用し、銅導体の表面上に金属パラジウム、コバルト、コバルト−タングステン、コバルト−タングステン−フォスフィド、コバルト−スズ、コバルト−スズ−フォスフィド、コバルト・フォスフィド、およびコバルトの他の合金を付着した。Ｃｏ−ＢやＮｉ−Ｂなど他のタイプの合金の付着が可能となる、ジメチルアミノホウ素など他の還元剤が使用できることも理解されよう。
【００１１】
上記ステップａおよびステップｂの結果として、銅導体の露出表面は化学結合または冶金結合あるいはその両方の結合により銅表面上または表面内の銅原子に強力に接着する金属化合物または合金の好ましくは厚さ１〜２ｎｍの範囲の薄いフィルムでコーティングされる。
【００１２】
以下の重要な所見は、集積回路チップ上に銅相互接続を作成するダマシン・プロセスにおいて本発明にとってクリティカルである。
【００１３】
１．銅表面上のコーティング・フィルムの厚さは、ダマシン・プロセスの考慮事項のため、薄くなければならず、最大２０ｎｍ、好ましくは１〜１０ｎｍである。このようにして、少なくとも３つの主要特性が達成される。ａ）Ｃｕ線の抵抗率は影響を受けず、あるいは２０％以上増大する。ｂ）Ｃｕ導体間のブリッジによって起こる電流漏れがなくなる。ｃ）Ｃｕ導体または線のそれ以上の平坦化は不要である。後の誘電体層の上部表面の平坦化を必要とせずに後で形成されるその上の誘電体層の上部表面を平坦化するために、Ｃｕ導体／誘電体表面の平坦化またはほぼ平坦化が必要である。特にＣＶＤによって形成されたときは、一表面からのステップ・フィーチャは次の層を経て上の表面に移る。
【００１４】
２．コーティング・フィルムの好ましい組成は、Ｃｏ−Ｓｎ−Ｐ、Ｃｏ−Ｗ−Ｐ、Ｃｏ−ＰまたはＰｄであろう。
【００１５】
３．コーティング・フィルムを備えたウェハを３００℃で２時間アニールして、銅表面に対する化学結合または冶金結合をさらに改善し、Ｃｕ表面に沿ってＣｕ導体／誘電体界面での、また粒子境界に沿っての銅原子の拡散を遅くする。Ｃｕ導体／誘電体界面は、Ｃｕ導体とＣｕ導体の上に形成された誘電体層の間である。ダマシン・プロセスではＣｕ導体は、トレンチ内の誘電体層内にあり、Ｃｕ導体による充填の前にトレンチ内に金属ライナが形成される。
【００１６】
４．また、金属の選択的ＣＶＤ、あるいは他の付着プロセスを用いて、化学結合または冶金結合あるいはその両方の結合によりＣｕ導体の表面上に金属フィルムを付着し、Ｃｕ導体のエレクトロマイグレーション耐性を増加させる。
【００１７】
本発明の上記およびその他の特徴、目的、および利点は、本発明の以下の詳細な説明を図面を参照して読めば明らかになるであろう。
【００１８】
【発明の実施の形態】
ここで図面を参照すると、図１は単一ダマシン・プロセスで作成されたＣｕ線とバイアを含む集積回路チップ１０上のＣｕ  ＢＥＯＬ（Back End of the Line）構造の例の断面図である。
【００１９】
図１において、集積回路チップ１０は、たとえば、Ｓｉ、ＳｉＧｅ、Ｇｅ、ＳＯＩおよびＧａＡｓである基板１１を有する。基板１１はその内部に、典型的なＦＥＴトランジスタ１９のソース１６領域、ドレン１７領域およびゲート１８を形成することができる。基板１１上のソース１６領域およびドレン１７領域の両側には、陥凹酸化物領域２１と陥凹酸化物領域２２がある。酸化物の層２３が酸化物領域２１、２２およびＦＥＴトランジスタ１９の上に形成される。ソース接点開口が層２３に形成され、金属２５、普通はタングステンで充填される。層２３と金属２５は化学的機械研磨（ＣＭＰ）によって平坦化される。たとえばチッ化シリコンのキャッピング層２６を層２３の上面に形成する。誘電体層２７を層２６上に形成し、トレンチをその内部に形成する。ライナ２８をトレンチの底面および側壁に形成し、次いでＣｕで充填して線２９を形成する。層２７および線２９をＣＭＰによって平坦化する。キャッピング層３１を層２７および線２９の上面に形成する。誘電体層３２をキャッピング層３１上に形成する。バイア開口を層３１および層３２内に形成し、それに続いて開口内に金属ライナ３３およびＣｕなどの金属を形成して、バイア３４を形成する。層３２およびバイア３４をＣＭＰによって平坦化する。キャッピング層３６を層３２およびバイア３４上に形成する。誘電体層３７をキャッピング層３６上に形成する。層３７およびキャッピング層３６内にトレンチまたは開口を形成する。層３７およびキャッピング層３６内のトレンチ内にライナ３８を形成する。トレンチをＣｕ金属で充填して線３９を形成する。層３７および線３９をＣＭＰによって平坦化する。キャッピング層４２を層３７および線３９上に形成する。キャッピング層２６、キャッピング層３１およびキャッピング層３６は、層２３、層２７、層３２および層３７の誘電体とは異なる誘電体であり、酸化シリコン、ダイヤモンド状炭素（ＤＬＣ）、フッ素化ＤＬＣ、ポリアリレンエーテル、ＳｉＣＯＨなどでよい。ＳｉＣＯＨは１９９８年６月２９日出願の米国特許出願第０９／１０７５６７号に記載されている。低ｋ（誘電体定数）誘電体の一例を示すためこれを参照により本明細書に組み込む。ＢＥＯＬが単一ダマシンＣｕプロセスを使用して製造される、すなわち各Ｃｕ層が個別に処理され、線３１および線３９の上部が誘電体８と界面することに留意されたい。
【００２０】
図２ないし５は無電解めっきによる金属キャッピング層の選択的付着または形成を示す、単一ダマシンＣｕ線製作の工程シーケンスを示す。この工程シーケンスにおいて、誘電体層５５、５６、５７および５８が、図２に示すように付着される。図３で示すようにリソグラフィ処理によりパターンを誘電体層５６および５７に転写する。次いでライナ金属５９を付着し、続いてパターン深さより厚いＣｕ導体６０を形成する。過剰なＣｕ導体６０とライナ５９をＣＭＰによって除去して、図４に示すような平らな表面を形成する。図５に示すようにＣｕ導体６０上に薄い無電解金属コーティング６３を選択的に付着する。次のＣｕ導体相互接続レベルに対して図２ないし５に示したプロセスを繰り返す。
【００２１】
図６ないし１０は、Ｃｕの線とバイアを同時に付着する２重ダマシン・プロセスの工程シーケンスである。図６に示す平らな誘電体層６５、平らな誘電体層６６および平らな誘電体層６７から出発し、バイア７１に対するパターン開口を図７に示すように誘電体層６７中に移し、次いで、線またはバイアのパターンを図８に示すように層６７に移し、その間、誘電体層６６および誘電体層６７を通ってバイア７１に対するバイア・エッチングを下の以前に形成されたＣｕ線（図示せず）まで続行する。あるいは、まず線７０に対するパターン開口を誘電体層６７中に移し、次いで、バイア・パターンを層６７内に移して、図８に示す開口を得る。次いでライナ金属６９を付着し、通常は、電気めっきにより、Ｃｕを両方のパターンに付着し、ＣＭＰによって平坦化して、図９に示すように線７０およびバイア７１の構造を得る。次に図１０に示すように線７０の上面に無電解金属コーティング７４を形成する。次のレベルと構造を継続するには、図１０に示す平らな誘電体層６６’および６７’を形成するステップを繰り返す必要がある。このとき、無電解コーティング７４によって上に形成された平らな誘電体６６’から線７０’のＣｕ表面が分離される。層２３、２７、３２および３７に使用した材料を、図２ないし５の層５５および５７ならびに図６ないし１０の層６５および６７に使用することができる。層２６、３１、３６および４２に使用した材料を、図２ないし５の層５６ならびに図６ないし１０の層６６に使用することができる。
【００２２】
図２ないし１０に示す単一のダマシン・プロセスおよび２重ダマシン・プロセスのどちらでも、金属層５９、６３、６９および７４でＣｕ導体を完全に包囲または封入することによって信頼性の重要な改善が得られる。大手製造業者による現在のＣｕＢＥＯＬ処理は、図１に示すようにライナ３８で３つの表面だけを覆い、導体３９の第４の表面または上面は図では誘電体、通常はキャッピング誘電体層４２と接触しているが、この界面がＣｕ原子の移動および原子移動によるボイドの形成の発生源となっている。
【００２３】
図１１に示すテスト構造７５を使用して、エレクトロマイグレーション寿命を測定した。図１１はＳｉＮｘ／ＳｉＯ2誘電体を備えた３レベル・デマシーン相互接続の断面図である。誘電体層６７はＷバイア７７を介して線６９の下面とＣｕ導体７０の第１端部に接続される低部Ｗ線７６を有する。Ｃｕ導体７０は３つの表面上にライナ６９を有し、０．２８μｍの幅をもつ。Ｃｕ導体７０は電気めっきされている。Ｃｕ導体７０の第２端部はライナ７９を介してＣｕ導体８０の下面に接続されている。Ｗ線７６からＣｕ導体８０に電子流を流した。Ｃｕ導体７０と誘電体層６７の上面をＣＭＰによって平坦化した。次に金属フィルム７４をＣｕ導体７０の上面に形成した。窒化シリコンの誘電体層６６’を層６７およびＣｕ導体７０上に形成した。誘電体層６７’を層６６’の上に形成した。トレンチおよびバイアを誘電体層６７’内に形成し、トレンチおよびバイアにライナを形成し、続いてＣｕ導体８０で充填した。層６７’とＣｕ導体８０をＣＭＰによって平坦化した。Ｃｕ導体８０におけるエレクトロマイグレーションによる損害を防止するために、Ｃｕ導体８０は広くかつ短くなるように選択した。窒化シリコン層８２を層６７’およびＣｕ導体８０上に形成した。誘電体８４を層８２の上に形成した。各種の無電解めっき金属コーティング７４がある場合と、図１に示すコーティングがない場合について、２９４℃で２５ｍＡ／ｍｍ2でエレクトロマイグレーションについてテスト構造７５をテストした。
【００２４】
図１２は２９４℃でのエレクトロマイグレーションテストを示し、３つの側面に金属ライナ６９を有し、Ｃｕ導体７０の上面が金属層７４でコーティングされたＣｕ線の優れた寿命を示す。図１２において、縦座標はＲ／Ｒ0を表し、横座標は時間単位で表した時間を表す。移動速度を監視する時間の関数としての抵抗変化が、未コーティングＣｕ線の欠陥時間の２０倍後でもコーティングされたサンプルの抵抗の２０％の変化を表す図１２の１．２の通常欠陥レベルに達していないことに留意されたい。図１２は金属コーティング７４によるエレクトロマイグレーション寿命の大幅な改善を示す。テスト構造７５におけるＣｕ導体７０の抵抗変化を、発生するＣｕ原子移動の度合を追跡する手段として監視するが、経時的抵抗変化が高いほどＣｕ原子移動が多くなりＣｕ導体の寿命が短くなる。図１２に示すように、抵抗は曲線９１〜９４に示す未コート・サンプルでは破局的に増大するが、金属フィルム７４でコーティングされたすべてのサンプルでは、抵抗変化は曲線９７〜９９に示すように非常に遅い。このテストにおいて、通常の寿命は、元の抵抗Ｒ0に対して２０％の変化と定義されているが、少なくとも２２００時間後までそれに達せず、一方、上面コーティングを持たないＣｕ線は１００時間以内に障害を起こした。最低変化速度は曲線９７で示すＣｏＷＰのコーティング７４で見られるが、曲線９８で示すＣｏＳｎＰのコーティング７４と曲線９９で示すＰｄのコーティング７４はすべて同じように長い寿命を示した。この改善を温度１００℃を使用する場合に外挿すると、エレクトロマイグレーションおよびストレスマイグレーションの寿命が２桁以上増大することになると予測され、これは回路設計者にとって例外的な融通性を意味し、使用電流に対する制限因子としてのエレクトロマイグレーションが有効に除去される。また、標準の未コーティング・サンプルでボイド形成を生じる熱サイクル条件下で原子移動によるボイドの形成が観察されないことが、同じ１組のコーティングされたサンプルで判明した。このテストの結果は、未コーティングの表面、またはＣｕと誘電体の界面がエレクトロマイグレーションの、したがって信頼性低下の主要発生源であるとの仮説をさらに裏付けている。
【００２５】
以上、Ｃｕ導体の上面にそれに対する金属間化学結合および冶金結合を有する導電フィルムを形成することにより、エレクトロマイグレーション耐性を改善し、Ｃｕ導体中でのストレスマイグレーションを低減させる構造および方法を説明し図示したが、頭記の特許請求の範囲によってのみ制限される本発明の広い範囲から逸脱することなく変更および改変が可能なことが当技術分野の技術者には明らかであろう。
【図面の簡単な説明】
【図１】
本発明の一実施形態の断面図である。
【図２】
本発明の第二実施形態を製作する際の各ステージの断面図である。
【図３】
本発明の第二実施形態を製造する際の各ステージの断面図である。
【図４】
本発明の第二実施形態を製造する際の各ステージの断面図である。
【図５】
本発明の第二実施形態を製造する際の各ステージの断面図である。
【図６】
第三実施形態を製作する際の各ステージの断面図である。
【図７】
第三実施形態を製造する際の各ステージの断面図である。
【図８】
第三実施形態を製造する際の各ステージの断面図である。
【図９】
第三実施形態を製造する際の各ステージの断面図である。
【図１０】
第三実施形態を製造する際の各ステージの断面図である。
【図１１】
３レベルエレクトロマイグレーションテスト構造の断面図である。
【図１２】
上部表面上に薄い金属層をもつおよびもたない誘電体層のトレンチにおけるＣｕ導体およびライナのオーム抵抗率と時間の関係を示すグラフである。